(57)【要約】  本発明は、水溶液からのモリブデン酸塩又はタングステン酸塩の回収法に関するが、その際、モリブデン酸塩又はタングステン酸塩を（２）〜（６）の範囲のｐＨ値で水に不溶性の陽イオン化された無機担体材料に結合させ、負荷された担体材料を分離し、結合したモリブデン酸塩又はタングステン酸塩を（６）〜（１４）の範囲のｐＨ値で再び水溶液中に遊離させる。陽イオン化された無機担体材料は例えば陽イオン化された層状珪酸塩、有利には四級アンモニウム塩でイオン交換されたベントナイト又は類似の粘土鉱物である。この方法は、モリブデン酸塩又はタングステン酸塩の触媒作用によるパルプの過酸化水素を用いる脱リグニン化でモリブデン酸塩又はタングステン酸塩を回収するために好適である。回収したモリブデン酸塩又はタングステン酸塩は脱リグニン化に戻すことができる。【特許請求の範囲】
【請求項１】
水溶液からのモリブデン酸塩又はタングステン酸塩の回収法において、
（ａ）モリブデン酸塩又はタングステン酸塩を含有する水溶液を水に不溶性の陽イオン化された無機担体材料と２〜６の範囲のｐＨ値で接触させて、モリブデン酸塩又はタングステン酸塩が負荷された担体材料及びモリブデン酸塩又はタングステン酸塩が減少した水溶液を得る工程、
（ｂ）モリブデン酸塩又はタングステン酸塩が負荷された担体材料をモリブデン酸塩又はタングステン酸塩が減少した水溶液から分離する工程、
（ｃ）モリブデン酸塩又はタングステン酸塩が負荷された担体材料を水溶液と６〜１４の範囲のｐＨ値で接触させて、モリブデン酸塩又はタングステン酸塩が減少した担体材料及びモリブデン酸塩又はタングステン酸塩が負荷された水溶液を得る工程、及び
（ｄ）モリブデン酸塩又はタングステン酸塩が減少した担体材料をモリブデン酸塩又はタングステン酸塩が負荷された水溶液から分離する工程を含む、水溶液からのモリブデン酸塩又はタングステン酸塩の回収法。
【請求項２】
工程（ａ）でｐＨ値が３〜５の範囲、有利には３．５〜４の範囲であることを特徴とする、請求項１に記載の方法。
【請求項３】
工程（ｃ）でｐＨ値が８〜１２の範囲、有利には９〜１１の範囲であることを特徴とする、請求項１又は２に記載の方法。
【請求項４】
陽イオン化された無機担体材料が陽イオン化された層状珪酸塩であることを特徴とする、請求項１から３までのいずれか１項に記載の方法。
【請求項５】
陽イオン化された層状珪酸塩が四級アンモニウム塩でイオン交換されたベントナイトであることを特徴とする、請求項４に記載の方法。
【請求項６】
陽イオン化された無機担体材料を、モリブデン酸塩又はタングステン酸塩を含有する水溶液との接触に際してモリブデン１質量部当たり担体材料１０〜１０００質量部の量又はタングステン１質量部当たり担体材料２００〜１００００質量部の量で使用することを特徴とする、請求項１から５までのいずれか１項に記載の方法。
【請求項７】
陽イオン化された無機担体材料を、モリブデン１質量部当たり担体材料５０〜５００質量部、有利には１００〜３００質量部の量で使用することを特徴とする、請求項６に記載の方法。
【請求項８】
陽イオン化された無機担体材料を、タングステン１質量部当たり担体材料１０００〜５０００質量部、有利には２０００〜３０００質量部の量で使用することを特徴とする、請求項６に記載の方法。
【請求項９】
工程（ａ）及び（ｂ）を、モリブデン酸塩又はタングステン酸塩を含有する水溶液を水に不溶性の陽イオン化された無機担体材料を含有する固定床中を通過させることによって行い、工程（ｃ）及び（ｄ）を、６〜１４の範囲のｐＨ値を有する水溶液を工程（ａ）及び（ｂ）でモリブデン酸塩又はタングステン酸塩が負荷された固定床中を通過させることによって行うことを特徴とする、請求項１から８までのいずれか１項に記載の方法。
【請求項１０】
固定床が水に不溶性の陽イオン化された無機担体材料に加えて水に不溶性の充填剤を含有することを特徴とする、請求項９に記載の方法。
【請求項１１】
セルロースを水に不溶性の充填剤として使用することを特徴とする、請求項１０に記載の方法。
【請求項１２】
水に不溶性の陽イオン化された無機担体材料及び水に不溶性の充填剤を質量比１０：１〜１：１００で使用することを特徴とする、請求項１０又は１１に記載の方法。
【請求項１３】
少なくとも２個の並列に接続した固定床を使用し、そこで工程（ａ）及び（ｂ）と工程（ｃ）及び（ｄ）とを交互に行うことを特徴とする、請求項９から１２までのいずれか１項に記載の方法。
【請求項１４】
固定床を通るモリブデン酸塩又はタングステン酸塩を含有する水溶液の通過を、並行に接続した固定床の間で切り替えることによって連続的に行うことを特徴とする、請求項１３に記載の方法。
【請求項１５】
付加的な工程でパルプを、各々乾燥パルプの質量に対して、過酸化水素０．１〜５質量％及びモリブデン酸塩の形でモリブデン１０〜１０００ｐｐｍ又はタングステン酸塩の形でタングステン２００〜１００００ｐｐｍを含有する水性混合物中で温度３０〜１００℃及び１〜７の範囲のｐＨ値で反応させ、パルプを水性混合物から分離し、その際生じた水溶液を工程（ａ）で水に不溶性の陽イオン化された無機担体材料と接触させ、工程（ｄ）で分離したモリブデン酸塩又はタングステン酸塩が負荷された水溶液をパルプと過酸化水素との反応の工程に戻すことを特徴とする、請求項１から１４までのいずれか１項に記載の方法。
【請求項１６】
パルプの反応で水性混合物が、乾燥パルプの質量に対して０．５〜４質量％、有利には１〜３質量％の過酸化酸素を含有することを特徴とする、請求項１５に記載の方法。
【請求項１７】
パルプの反応で水性混合物が、乾燥パルプの質量に対して１００〜７００ｐｐｍ、有利には２００〜６００ｐｐｍのモリブデンをモリブデン酸塩の形で含有することを特徴とする、請求項１５又は１６に記載の方法。
【請求項１８】
パルプの反応で水性混合物が、乾燥パルプの質量に対して５００〜５０００ｐｐｍ、有利には１５００〜３０００ｐｐｍのタングステンをタングステン酸塩の形で含有することを特徴とする、請求項１５又は１６に記載の方法。
【請求項１９】
パルプの反応を温度６０〜９５℃、有利には７５〜９５℃で行うことを特徴とする、請求項１５から１８までのいずれか１項に記載の方法。
【請求項２０】
パルプの反応をｐＨ値２〜６、有利には２．５〜５．５で行うことを特徴とする、請求項１５から１９までのいずれか１項に記載の方法。
【発明の詳細な説明】
【技術分野】
【０００１】
本発明は、水溶液からモリブデン酸塩又はタングステン酸塩を回収するための方法に関するが、これは特にモリブデン酸塩又はタングステン酸塩の触媒作用によるパルプの過酸化水素を用いる脱リグニン化でモリブデン酸塩又はタングステン酸塩を回収するために好適である。
【０００２】
過酸化水素を用いるパルプ漂白は通常アルカリ媒体中で行われる。それは、酸中では高めた温度でラジカルが生成され、これが望ましくない副反応、例えばセルロースの分解を起こすからである。しかし好適な触媒の使用下では、過酸化水素を用いる脱リグニン化及び漂白は酸性条件下でも可能である。
【０００３】
ＵＳ４４２７４９０には、タングステン酸ナトリウム又はモリブデン酸ナトリウムによる触媒作用を及ぼした酸中で過酸化水素を用いるクラフトパルプの脱リグニン化及び漂白が記載されている。
【０００４】
Ｖ．Ｋｕｂｅｌｋａは、Ｊｏｕｒｎａｌ  ｏｆ  Ｐｕｌｐ  ａｎｄ  Ｐａｐｅｒ  Ｓｃｉｅｎｃｅ第１８巻、Ｊ１０８−Ｊ１１４頁（１９９２）で、酸素を用いる脱リグニン化用の工程及びその間に行われる過酸化水素を用いる脱リグニン化（ｐＨ値５及び触媒としてモリブデン酸ナトリウムを用いて行われる）の工程を有するパルプの脱リグニン化法を記載している。この論文では、モリブデン酸塩を公知方法で陰イオン交換体を用いて回収する。
【０００５】
ＪＰ１１１３０７６２には、タングステン酸塩触媒作用による無水マレイン酸の過酸化水素水溶液との反応混合物からのタングステン酸塩の回収が記載されている。このために反応混合物を、グルカミン置換基を有するキレート化樹脂上に導き、次いで樹脂を硫酸水溶液で洗浄する。その後タングステン酸塩を水酸化ナトリウム水溶液でキレート樹脂から洗浄除去する。ＦＲ２３２０９４６には、同じ反応混合物用に強塩基性陰イオン交換樹脂を用いるタングステン酸塩の回収が記載されている。
【０００６】
ＪＰ２００３０４８７１６には、キレート化作用を有するイオン交換樹脂を使用するモリブデン酸塩の回収が記載されている。
【０００７】
ＣＺ２７９７０３には、モリブデン酸塩の多段工程の回収法が記載されているが、その際先ずモリブデン酸塩を弱塩基性のスチレン−ジビニルベンゼン−イオン交換体に吸着させ、次の工程でモリブデン酸塩をアンモニア水溶液を用いて遊離させる。
【０００８】
ＪＰ０６０１００８９Ｂには、モリブデン酸塩を回収するためにジチオカルボキシル基を含有するキレート樹脂が提案されている。
【０００９】
しかしイオン交換体カラムを用いるモリブデン酸塩又はタングステン酸塩の回収は、パルプ漂白で使用するためにはイオン交換体の洗浄用に必要な工程のために費用がかかり、不経済である。更に、パルプの脱リグニン化で生じるリグニンの分解生成物が公知技術で使用されるイオン交換樹脂に吸着され、これはイオン交換樹脂のイオン交換作用特性に不利な影響を及ぼす。
【００１０】
Ｒ．Ｃ．Ｆｒａｎｃｉｓその他は、ＰＡＴＰＴＡＣ２００７の第９３年次総会の議事録Ａ２６１−Ａ２６８頁で、パルプの触媒作用による脱リグニン化で、陽イオン界面活性剤セチルトリメチルアンモニウムブロミドの添加によってモリブデン酸塩触媒を沈澱させ、生成した錯体を濾過することを提案している。モリブデン酸塩は、濾過した錯体から水酸化ナトリウム溶液に溶解させ、陽イオン界面活性剤を溶剤、例えばイソブタノールで抽出することによって回収する。しかし提案された方法は、モリブデン酸塩からセチルトリメチルアンモニウムブロミドを用いて生成された錯体が濾過することが難しく、モリブデン酸塩を回収するためには付加的な有機溶剤の使用が必要であるという欠点を有する。
【００１１】
従って、モリブデン酸塩又はタングステン酸塩を水溶液から高度に回収することができ、実施が簡単である方法が求められているが、その際、この方法はモリブデン酸塩又はタングステン酸塩をパルプの脱リグニン化で生じる水溶液から回収するために好適である。
【００１２】
さて、意外にもこの課題を水に不溶性の陽イオン化された無機担体材料によって解決することができることを見出した。本発明による担体材料は、モリブデン酸塩又はタングステン酸塩を水溶液から２〜６の範囲のｐＨ値で結合し、結合したモリブデン酸塩又はタングステン酸塩を６〜１４の範囲のｐＨ値で再び水溶液中に遊離させる。本発明による担体材料は、更に両方のｐＨ範囲で簡単に沈降、濾過又は遠心分離によって水溶液から分離することができる。
【００１３】
従って、本発明の目的は、モリブデン酸塩又はタングステン酸塩を水溶液から回収する方法であり、これには下記工程が含まれる：（ａ）モリブデン酸塩又はタングステン酸塩を含有する水溶液を水に不溶性の陽イオン化された無機担体材料と２〜６の範囲のｐＨ値で接触させて、モリブデン酸塩又はタングステン酸塩が負荷された担体材料及びモリブデン酸塩又はタングステン酸塩が減少した水溶液を得る工程、（ｂ）モリブデン酸塩又はタングステン酸塩が負荷された担体材料をモリブデン酸塩又はタングステン酸塩が減少した水溶液から分離する工程、（ｃ）モリブデン酸塩又はタングステン酸塩が負荷された担体材料を水溶液と６〜１４の範囲のｐＨ値で接触させて、モリブデン酸塩又はタングステン酸塩が減少した担体材料及びモリブデン酸塩又はタングステン酸塩が負荷された水溶液を得る工程、及び（ｄ）モリブデン酸塩又はタングステン酸塩が減少した担体材料をモリブデン酸塩又はタングステン酸塩が負荷された水溶液から分離する工程。
【００１４】
本発明によれば用語モリブデン酸塩又はタングステン酸塩には、単核モリブデン酸塩又はタングステン酸塩、例えばＭｏＯ４２−又はＷＯ４２−及び多核モリブデン酸塩又はタングステン酸塩、例えばＭｏ７Ｏ２４６−、Ｍｏ８Ｏ２６４−、ＨＷ６Ｏ２１５−、Ｗ１２Ｏ４１１０−又はＷ１２Ｏ３９６−及びヘテロ原子含有多核モリブデン酸塩又はタングステン酸塩、例えばＰＭｏ１２Ｏ４０３−、ＳｉＭｏ１２Ｏ４０３−、ＰＷ１２Ｏ４０３−又はＳｉＷ１２Ｏ４０３−が含まれる。
【００１５】
本発明による方法では、工程（ａ）でモリブデン酸塩又はタングステン酸塩を含有する水溶液を水に不溶性の陽イオン化された無機担体材料と２〜６の範囲、有利には３〜５の範囲、特に有利には３．５〜４の範囲のｐＨ値で接触させる。これらの範囲にｐＨ値を調節することによって、僅かな消費のｐＨ調節剤で水溶液からのモリブデン酸塩又はタングステン酸塩のほぼ完全な回収が可能となる。接触に際して水に不溶性の陽イオン化された無機担体材料を有利には攪拌機又は分散機を用いてモリブデン酸塩又はタングステン酸塩を含有する水溶液に分散させる。接触は任意の温度で行うことができるが、０〜１００℃の範囲の温度が好適である。
【００１６】
陽イオン化された無機担体材料は、工程（ａ）でモリブデン酸塩又はタングステン酸塩を含有する水溶液との接触で、有利にはモリブデン１質量部当たり担体材料１０〜１０００質量部の量又はタングステン１質量部当たり担体材料２００〜１００００質量部の量で使用する。モリブデン酸塩を回収するために、特に有利にはモリブデン１質量部当たり担体材料５０〜５００質量部、特には１００〜３００質量部を使用する。タングステン酸塩を回収するために、特に有利にはモリブデン１質量部当たり担体材料１０００〜５０００質量部、特には２０００〜３０００質量部を使用する。
【００１７】
本発明による方法の工程（ｂ）で、モリブデン酸塩又はタングステン酸塩が負荷された担体材料をモリブデン酸塩又はタングステン酸塩が減少した水溶液から分離する。分離は当業者に公知の全ての固体−液体−分離法を用いて、例えば沈降、濾過又は遠心分離によって行うことができる。分離した、モリブデン酸塩又はタングステン酸塩が負荷された担体材料を、これに付着した有機不純物の割合を減らすために、付加的にｐＨ値２〜６を有する水で洗浄することができる。
【００１８】
本発明による方法の工程（ｃ）で、工程（ｂ）で分離した、モリブデン酸塩又はタングステン酸塩が負荷された担体材料を水溶液と６〜１４の範囲のｐＨ値で接触させる。このｐＨ値でモリブデン酸塩又はタングステン酸塩は担体から再び分離され、モリブデン酸塩又はタングステン酸塩が減少した担体材料及びモリブデン酸塩又はタングステン酸塩が負荷された水溶液が得られる。その際、ｐＨ値は８〜１２の範囲、特に有利には９〜１１の範囲に選択する。これらの範囲にｐＨ値を調節することによって、僅かな消費のｐＨ調節剤で支持体からモリブデン酸塩又はタングステン酸塩をほぼ完全に分離することが可能となる。接触に際してモリブデン酸塩又はタングステン酸塩が負荷された担体材料を有利には攪拌機又は分散機を用いて水溶液に分散させる。接触は任意の温度で行うことができるが、０〜１００℃の範囲の温度が好適である。
【００１９】
本発明による方法の工程（ｄ）で、モリブデン酸塩又はタングステン酸塩が減少した担体材料をモリブデン酸塩又はタングステン酸塩が負荷された水溶液から分離する。分離は当業者に公知の全ての固体−液体−分離法を用いて、例えば沈降、濾過又は遠心分離によって行うことができる。分離した、モリブデン酸塩又はタングステン酸塩が減少した担体材料は、担体材料からのモリブデン酸塩又はタングステン酸塩の分離を完全にするために、付加的にｐＨ値６〜１４を有する水で洗浄することができる。洗浄で生じた洗浄液体を有利にはモリブデン酸塩又はタングステン酸塩が負荷された水溶液と合わせる。
【００２０】
工程（ｄ）で分離した、モリブデン酸塩又はタングステン酸塩が減少した担体材料は、方法の工程（ａ）でモリブデン酸塩又はタングステン酸塩を回収するために再び使用することができる。
【００２１】
本発明による方法では、分離用に水に不溶性の陽イオン化された無機担体材料を使用する。陽イオン化された無機担体材料としては、表面が正に帯電した官能基で変性された無機担体材料が好適である。変性は、例えば表面を正に荷電した官能基が表面で共有結合する試薬と反応させることによって行うことができる。共有結合した正に帯電した官能基を有する水に不溶性の陽イオン化された好適な無機担体材料は、例えばアミノシランで変性した沈降又は高熱分解法珪酸であり、これは有利には付加的にアミノ基で四級化されている。代わりに、変性を表面で負に帯電した無機担体材料の四級アンモニウム塩を用いるイオン交換によって行うこともできる。このために使用される四級アンモニウム塩は有利には、酸中で支持体からの四級アンモニウムイオンの分離を阻止するために、炭素原子６〜２４個、特に有利には１２〜２２個を有する非極性アルキル基少なくとも１個を有する。
【００２２】
本発明による方法では水に不溶性の陽イオン化された無機担体材料として、有利には陽イオン化された層状珪酸塩、特に有利には四級アンモニウム塩でイオン交換された層状珪酸塩を使用する。その際層状珪酸塩としては、カオリン、スメクタイト、イライト、ベントナイト（モルモリロナイト）、ヘクトライト、パイロフィライト、アタプルガイト、セピオライト及びラポナイト、有利には四級アンモニウム塩でイオン交換されたベントナイト、ヘクトライト及びアタプルガイト、特に有利には四級アンモニウム塩でイオン交換されたベントナイトが好適である。
【００２３】
四級アンモニウム塩でイオン交換されたベントナイト、ヘクトライト及びアタプルガイトは市販されている：クオタニウム−１８ベントナイトはＲｈｅｏｘ  Ｃｏｒｐ．からＢｅｎｔｏｎｅ  ３４として及びＳｏｕｔｈｅｒｎ  ＣｌａｙからＣｌａｙｔｏｎｅ  ３４、Ｃｌａｙｔｏｎｅ  ４０及びＣｌａｙｔｏｎｅ  ＸＬとして；ステアラルコニウム  ベントナイトはＵｎｉｔｅｄ  ＣａｔａｌｙｓｔｓからＴｉｘｏｇｅｌ  ＬＧとして、Ｅｌｅｍｅｎｔｉｓ  ＳｐｅｃｉａｌｔｉｅｓからＢｅｎｔｏｎｅ  ＳＤ−２として及びＳｏｕｔｈｅｒｎ  ＣｌａｙからＣｌａｙｔｏｎｅ  ＡＦ及びＣｌａｙｔｏｎｅ  ＡＰＡとして；クオタニウム−１８／ベンザルコニウムベントナイトはＳｏｕｔｈｅｒｎ  ＣｌａｙからＣｌａｙｔｏｎｅ  ＧＲ、Ｃｌａｙｔｏｎｅ  ＨＴ及びＣｌａｙｔｏｎｅ  ＰＳとして；クオタニウム−１８ヘクトライトはＲｈｅｏｘ  Ｃｏｒｐ．からＢｅｎｔｏｎｅ  ３８として；ジ水素添加牛脂ベンジルモニウムヘクトライトはＲｈｅｏｘ  Ｃｏｒｐ．からＢｅｎｔｏｎｅ  ＳＤ−３として；ステアラルコニウムヘクトライトはＲｈｅｏｘ  Ｃｏｒｐ．からＢｅｎｔｏｎｅ  ２７として；並びに陽イオン化されたアタプルガイトはＣｉｍｂａｒからＶｉｓｒｏｌ  １２６５として。これらのイオン交換された層状珪酸塩は本発明による方法では粉末として使用してもよいし、市販の油又は有機溶剤中の分散液として使用してもよい。
【００２４】
市販のテトラアルキルアンモニウムイオンでイオン交換されたベントナイト、ヘクトライト及びアタプルガイトの他に、相応する四級化されたアルカノールアミン脂肪酸エステルでイオン交換された材料、特にジメチルジエタノールアンモニウム−モノ−及び−ジ脂肪酸エステル並びにメチルトリエタノールアンモニウム−モノ−、−ジ−及び−トリ脂肪酸エステルでイオン交換されたベントナイトを使用してもよい。その際有利には飽和脂肪酸、特に炭素原子１２〜１８個を有する飽和脂肪酸との相応するエステルを使用する。
【００２５】
本発明による方法の有利な態様では、水に不溶性の陽イオン化された無機担体材料を固定床中に配置する。その場合に方法の工程（ａ）及び（ｂ）は、モリブデン酸塩又はタングステン酸塩を含有する水溶液を水に不溶性の陽イオン化された無機担体材料を含有する固定床中を通過させることによって行う。モリブデン酸塩又はタングステン酸塩を含有する水溶液を固定床中を通過させる際に既に、溶液中に含有されたモリブデン酸塩又はタングステン酸塩は水に不溶性の陽イオン化された無機担体材料に結合し、固定床を離れた水溶液はモリブデン酸塩又はタングステン酸塩が減少している。固定床中に配置された水に不溶性の陽イオン化された無機担体材料の負荷後に、６〜１４の範囲のｐＨ値を有する水溶液を工程（ａ）及び（ｂ）でモリブデン酸塩又はタングステン酸塩が負荷された固定床中に導くことによって、方法の工程（ｃ）及び（ｄ）を実施する。その際、固定床を離れる水溶液は、工程（ａ）で水に不溶性の陽イオン化された無機担体材料に結合したモリブデン酸塩又はタングステン酸塩の大部分を含有し、固定床はこの工程の実施後にモリブデン酸塩又はタングステン酸塩を回収するために工程（ａ）及び（ｂ）で再び使用することができる。
【００２６】
モリブデン酸塩又はタングステン酸塩を含有する水溶液の固定床中への通過は、有利には固定床を離れる水溶液中のモリブデン酸塩又はタングステン酸塩の含量が所望の残留量より上に上昇する前に終了させる。
【００２７】
有利には固定床は水に不溶性の陽イオン化された無機担体材料の他に、固定床の多孔率を高めるために、水に不溶性の充填剤を含有する。水に不溶性の充填剤としては公知技術から公知の濾過助剤が好適であるが、これは合成又は天然の、有機又は無機のものであってよい。好適な無機濾過助剤は、例えばＭｅｒｃｋ社から市販名Ｃｅｌｉｔｅ５０３として市販されているシリカゲルである。好適な天然の有機濾過助剤は、例えばＪｅｌｕ社から市販名Ｊｅｌｕｃｅｌ  ＨＭ  ２００として市販されているセルロースである。パルプ−及び抄紙機の洗浄プレス中の脱水篩マットを構成する合成ポリマーを水に不溶性の充填剤として使用することもできる。水に不溶性の充填剤としてセルロースを使用するのが特に有利である。固定床は水に不溶性の陽イオン化された無機担体材料及び水に不溶性の充填剤を有利には１０：１〜１：１００の質量比で含有する。特に有利には固定床は、水に不溶性の陽イオン化された無機担体材料及びセルロースを質量比１０：１〜１：１００、特には１０：１〜１：１０で含有する配合物を含有する。付加的な充填剤を使用することによって、水に不溶性の陽イオン化された無機担体材料のモリブデン酸塩又はタングステン酸塩での負荷度を改善することができる。更に水溶液を固定床中を通過させる際の圧力損失を減らすことができ、方法をより迅速に実施することができ、不純物による固定床の詰まりによる故障を回避することができる。
【００２８】
有利には少なくとも２個の並列に接続した固定床を使用し、そこで工程（ａ）及び（ｂ）と工程（ｃ）及び（ｄ）とを交互に行う、即ち第１固定床中で工程（ａ）及び（ｂ）で水溶液からのモリブデン酸塩又はタングステン酸塩の回収を行い、他方並行に接続した第２の既にモリブデン酸塩又はタングステン酸塩が負荷された固定床中で工程（ｃ）及び（ｄ）でモリブデン酸塩又はタングステン酸塩を担体から再び分離する。従って特に有利な態様では、並行に配置した固定床の間で切り替えて、モリブデン酸塩又はタングステン酸塩を含有する水溶液が固定床中を連続的に通過するようにする。
【００２９】
本発明の目的は更に、パルプの脱リグニン化におけるモリブデン酸塩又はタングステン酸塩の回収法であるが、その際パルプを、各々乾燥パルプの質量に対して過酸化水素０．１〜５質量％及びモリブデン酸塩の形でモリブデン１０〜１０００ｐｐｍ又はタングステン酸塩の形でタングステン２００〜１００００ｐｐｍを含有する水性混合物中で温度３０〜１００℃及びｐＨ範囲１〜７で反応させ、パルプを水溶液から分離し、生成した水溶液から前記した工程を用いてモリブデン酸塩又はタングステン酸塩を回収し、最後の工程で生じたモリブデン酸塩又はタングステン酸塩が負荷された水溶液を過酸化水素を用いるパルプの脱リグニン化に戻す。
【００３０】
触媒としてモリブデン酸塩又はタングステン酸塩の添加下におけるパルプの脱リグニン化では、乾燥パルプの質量に対して０．１〜５質量％、有利には０．５〜４質量％及び特に有利には１〜３質量％の過酸化酸素を使用する。触媒としてモリブデン酸塩を使用する場合には、乾燥パルプの質量に対して１０〜１０００ｐｐｍ、有利には１００〜７００ｐｐｍ及び特に有利には２００〜６００ｐｐｍの量のモリブデンを使用する。触媒としてタングステン酸塩を使用する場合には、乾燥パルプの質量に対して２００〜１００００ｐｐｍ、有利には５００〜５０００ｐｐｍ及び特に有利には１５００〜３０００ｐｐｍの量のタングステンを使用する。過酸化水素及びモリブデン酸塩又はタングステン酸塩の量をこれらの範囲に選択することによって、パルプの有効な脱リグニン化及び漂白を行うことができ、黄変傾向が減少したパルプが得られる。
【００３１】
触媒としてモリブデン酸塩又はタングステン酸塩の添加下におけるパルプの脱リグニン化は、温度３０〜１００℃、有利には６０〜９５℃、特に有利には７５〜９５℃で行うが、その際ｐＨ値は１〜７、有利には２〜６、特に有利には２．５〜５．５の範囲に選択する。反応条件の選択によりパルプの迅速かつ有効な脱リグニン化が可能になる。更にモリブデン酸塩又はタングステン酸塩の添加下における脱リグニン化は、これらの反応条件で温度及び／又はｐＨ値を調節するためのごく僅かな付加的なエネルギー及び／又は化学薬品を用いて、脱リグニン化及び／又は漂白用のその他の方法工程と組み合わせることができる。
【００３２】
次に実施例につき本発明による方法を詳説するが、本発明はこれに制限されるものではない。
【００３３】
実施例：
例１（比較例）
モリブデン酸塩添加なしの過酸化水素を用いるパルプの脱リグニン化
カッパー価１０．３、ＩＳＯ白色度５７．０％及び黄色度２２．１を有するユーカリパルプ７６１ｇ（絶対乾燥パルプ２００ｇに相応する）を水及び過酸化水素１．０質量％（絶対乾燥パルプに対する）を用いて固形分濃度１０質量％にし、ｐＨ値を硫酸でｐＨ２．７に調節した。混合物をプラスチック袋中で水浴中で９０℃に１２０分間加熱した。その後水を添加して、固形分濃度２質量％を有する懸濁液が得られるようにし、パルプを濾紙を有する吸引濾過器で濾過した。処理したパルプは、カッパー価５．４、ＩＳＯ白色度６０．２％及び黄色度２２．６を有した。得られた濾液はｐＨ値３．０を有した。濾液の過酸化物残含量から過酸化水素の変換率は５９％と判明した。
【００３４】
例２
過酸化水素を用いるパルプの脱リグニン化及び陽イオン化された層状珪酸塩を用いるモリブデン酸塩の回収
例１を繰り返したが、しかしパルプ、水及び過酸化水素から成る混合物に加熱前に付加的に絶対乾燥パルプに対してモリブデン５００ｐｐｍの量でモリブデン酸ナトリウムを添加した。処理したパルプは、カッパー価３．５、ＩＳＯ白色度６１．５％及び黄色度１９．８を有した。得られた濾液はｐＨ値３．０を有した。濾液の過酸化物残含量から過酸化水素の変換率は７９％と判明した。濾液はモリブデン９．８ｐｐｍを含有し、これは使用した量の９８％に相応した。
【００３５】
濾液のｐＨ値を１０質量％の水酸化ナトリウム溶液でｐＨ３．７に調節した。その後、陽イオンにより変性したベントナイトＢＥＮＴＯＮＥ（Ｒ）ＳＤ−２（Ｅｌｅｍｅｎｔｉｓ  Ｓｐｅｃｉａｌｔｉｅｓ）０．２質量％（濾液の質量に対する）を添加し、多孔盤を有する分散攪拌機（Ｐｅｎｄｒａｕｌｉｋ  Ｍｏｄｅｌｌ  ＬＤ５０）を用いて回転数約１０００分−１で１５分間分散させた。ｐＨ値をもう一度１０質量％の水酸化ナトリウム溶液で３．７に調節し、分散液を濾紙を有する吸引濾過器を用いて濾過した。濾液中のモリブデン含量は０．４６ｐｐｍであり、これはベントナイトによるモリブデンの分離の９５％に相応する。
【００３６】
ベントナイトフィルターケーキを吸引乾燥させ、ｐＨ値を１０質量％の水酸化ナトリウム溶液でｐＨ１０に調節した水中で、固体濃度５％で磁気攪拌機を用いて５０℃で３０分間攪拌した。ｐＨ値をもう一度１０質量％の水酸化ナトリウム溶液でｐＨ１０に調節し、混合物を濾紙を有する吸引濾過器を用いて濾過し、フィルターケーキを濾液容量の各々２０％の、水酸化ナトリウムを用いてｐＨ１０に調節し、５０℃の温水で２回洗浄した。その際得た濾液はパルプを処理するために使用した量の９１％のモリブデン酸塩を含有した。
【００３７】
例３
回収したモリブデン酸塩を使用するパルプの脱リグニン化
例２を絶対乾燥物質６０ｇに相応するユーカリパルプ２２８ｇを用いて繰り返した。しかしパルプ、水、過酸化水素及びモリブデン酸塩から成る混合物を製造するために、モリブデン酸ナトリウムの代わりに例２の終わりに得た濾液を使用した。新鮮なベントナイトＢＥＮＴＯＮＥ（Ｒ）ＳＤ−２の代わりに、相応する量の例２の終わりに得たベントナイトフィルターケーキを使用した。
【００３８】
処理したパルプは、カッパー価２．９、ＩＳＯ白色度６２．２％及び黄色度１９．１を有した。パルプの処理後に得られた濾液はｐＨ値３．０を有した。濾液の過酸化物残含量から過酸化水素の変換率は８１％と判明した。濾液はモリブデン９．８ｐｐｍを含有し、これは使用した量の９８％に相応した。濾液をベントナイトを用いてｐＨ３．７で処理した後、濾液中のモリブデン含量は０．５４ｐｐｍであったが、これはベントナイトによるモリブデンの分離の９４％に相応する。ｐＨ１０の水を用いるベントナイトの引き続いての処理で得た濾液は、パルプの処理用に使用した量の９０％のモリブデンを含有した。
【００３９】
例４（比較例）
過酸化水素を用いるパルプのリグニン化及びイオン交換樹脂を用いるモリブデン酸塩回収
例２をカッパー価１２．０、ＩＳＯ白色度５２．３％及び黄色度２９．９を有するユーカリパルプを用いて繰り返した。パルプの脱リグニン化で得た濾液は、モリブデン８．２ｐｐｍを含有した。モリブデン酸塩を回収するために、陽イオン層状珪酸塩の代わりに同じ量の陰イオン交換樹脂ＤＯＷＥＸ  Ｍ−４３を添加し、分散攪拌機の代わりに磁気攪拌機で６０分間攪拌した。モリブデン酸塩回収の濾液中のモリブデン含量は２．０ｐｐｍであったが、これは陰イオン交換樹脂によるモリブデンの分離の７６％に相応する。
【００４０】
例４から、例２と比較して、陽イオン化された層状珪酸塩を用いるパルプ脱リグニン化の濾液からのモリブデン酸塩の分離が陰イオン交換樹脂を用いる場合より完全であることが示される。
【００４１】
例５
種々の層状珪酸塩を用いるモリブデン酸塩の回収
硫酸でｐＨ３．７に調節したモリブデン３０ｐｐｍの含量を有するモリブデン酸ナトリウムの水溶液に、各々０．２質量％（溶液の質量に対する）の層状珪酸塩を加え、多孔盤を有する分散攪拌機（Ｐｅｎｄｒａｕｌｉｋ  Ｍｏｄｅｌｌ  ＬＤ５０）を用いて回転数約１０００分−１で１５分間分散させた。ｐＨ値をもう一度１０質量％の水酸化ナトリウム溶液でｐＨ３．７に調節し、分散液を濾紙を有する吸引濾過器を用いて濾過した。層状珪酸塩Ｓｙｎｔａｌ（Ｒ）６９６の場合には、ｐＨ値を硫酸の添加によって調節する必要があった。第１表は、試験した層状珪酸塩、濾液中のモリブデンの含量及びモリブデン酸塩を負荷された層状珪酸塩の濾過性を表す。
【００４２】
第１表の結果から、陽イオン化された層状珪酸塩を用いて陽イオン化されてない層状珪酸塩を用いるよりモリブデン酸塩をより完全にかつ改善された濾過性によってより簡単に回収することができることが示される。
【００４３】
例６（比較例）
種々のイオン交換樹脂を用いるモリブデン酸塩の回収
例５を繰り返したが、層状珪酸塩の代わりにイオン交換樹脂を使用し、分散攪拌機の代わりに磁気攪拌機を使用した。第２表は、試験したイオン交換樹脂、濾液中のモリブデン含量及びモリブデン酸塩が負荷されたイオン交換樹脂の濾過性を表す。
【００４４】
第２表の結果から、第１表の結果と比較して、陽イオン化された層状珪酸塩を用いてイオン交換樹脂を用いるよりモリブデン酸塩をより完全に回収することができることが示される。
【００４５】
第１表
種々の層状珪酸塩を用いるモリブデン酸塩の回収
【表１】
2011523396.tif 000002
【００４６】
第２表
種々のイオン交換樹脂を用いるモリブデン酸塩の回収
【表２】
2011523396.tif 000003
【００４７】
例７
陽イオン化されたベントナイトから成る固定床を用いるモリブデン酸塩の回収
陽イオンにより変性したベントナイトＢＥＮＴＯＮＥ（Ｒ）ＳＤ−２（Ｅｌｅｍｅｎｔｉｓ  Ｓｐｅｃｉａｌｔｉｅｓ）２ｇを水４０ｍｌに懸濁させ、直径４．５ｃｍを有し、孔の大きさ１２−２５μｍを有する濾紙を有する吸引濾過器を用いて吸引濾過した。得られた高さ約５ｍｍを有するフィルターケーキを固定床としてモリブデン酸塩の回収用に使用した。このために、Ｍｏ１２．９ｐｐｍの量でシリコモリブデン塩を含有するパルプの脱リグニン化で得た溶液５００ｍｌを室温で各々１００ｍｌの少量分に分けてフィルターケーキを通して吸引し、次いでＭｏの濃度を試験スティックＭｅｒｃｋｏｑｕａｎｔ（Ｒ）Ｍｏｌｙｂｄａｅｎ−Ｔｅｓｔを用いて得られた少量分で測定した。最初の２回分はモリブデン酸塩をＭｏ１ｐｐｍより少ない量で含有し、次の２回分はＭｏ５ｐｐｍより少ない量で含有し、最後の回数分はモリブデン酸塩をＭｏ５ｐｐｍより多い量で含有した。次いでフィルターケーキを通して０．５質量％の水酸化ナトリウム溶液各々２０ｍｌを３回吸引し、その際得た濾液を合わせた。合わせた濾液はモリブデン酸塩をＭｏ５０ｐｐｍより多い量で、即ちパルプの脱リグニン化で得た溶液中に含有されていたモリブデンの６５％より多い量を含有した。
【００４８】
例８
陽イオン化されたベントナイト及び充填剤から成る固定床を用いるモリブデン酸塩の回収
例７を、固定床を製造するために先ず水１０ｍｌ中のＣｅｌｉｔｅ（Ｒ）５０３（Ｍｅｒｃｋ）１．２７ｇの懸濁液を、次いで水４０ｍｌ中のＣｅｌｉｔｅ（Ｒ）５０３  ２ｇ及びＢＥＮＴＯＮＥ（Ｒ）ＳＤ−２  ２ｇの懸濁液を同じ吸引濾過器を用いて吸引濾過した点は変えて、繰り返した。モリブデン酸塩の同じ回収が達成された。
【００４９】
例９
陽イオン化されたベントナイト及び充填剤から成る固定床を用いるモリブデン酸塩の回収
例７を、固定床を製造するために水８０ｍｌ中のぶな亜硫酸パルプ１ｇ、Ｃｅｌｉｔｅ（Ｒ）５０３  １ｇ及びＢＥＮＴＯＮＥ（Ｒ）ＳＤ−２  ２ｇの懸濁液を吸引濾過器を用いて吸引濾過し、０．５質量％の水酸化ナトリウム溶液各２０ｍｌを３回使用する代わりに０．５質量％の水酸化ナトリウム溶液各５０ｍｌを３回使用した点は変えて、繰り返した。モリブデン酸塩の同じ回収が達成された。
【００５０】
例１０
陽イオン化されたベントナイト及びパルプから成る固定床を用いるモリブデン酸塩の回収
ぶな亜硫酸パルプ１０ｇ及び陽イオンにより変性されたベントナイトＢＥＮＴＯＮＥ（Ｒ）ＳＤ−２（Ｅｌｅｍｅｎｔｉｓ  Ｓｐｅｃｉａｌｔｉｅｓ）５ｇを水５００ｍｌに懸濁させ、多孔盤を有する分散攪拌機（Ｐｅｎｄｒａｕｌｉｋ  Ｍｏｄｅｌｌ  ＬＤ５０）を用いて回転数約１５００分−１で１分間分散させ、得られた分散液を直径７ｃｍを有し、孔の大きさ１２−２５μｍを有する濾紙を有する吸引濾過器を用いて吸引濾過した。得られたフィルターケーキを固定床としてモリブデン酸塩の回収用に使用した。このために、Ｍｏ１２．９ｐｐｍの量のシリコモリブデン塩を含有するパルプの脱リグニン化で得た溶液１２００ｍｌを室温で各々１００ｍｌの少量分に分けてフィルターケーキを通して吸引し、次いでＭｏの濃度を試験スティックＭｅｒｃｋｏｑｕａｎｔ（Ｒ）Ｍｏｌｙｂｄａｅｎ−Ｔｅｓｔを用いて得られた少量分で測定した。最初の７回分はモリブデン酸塩をＭｏ１ｐｐｍより少ない量で含有し、次の４回分はＭｏ５ｐｐｍより少ない量で、最後の回数分だけはモリブデン酸塩をＭｏ５ｐｐｍより多い量で含有した。次いでフィルターケーキを通して０．５質量％の水酸化ナトリウム溶液各５０ｍｌを３回、次いで水５０ｍｌを吸引し、その際得た濾液を合わせた。合わせた濾液は、モリブデ酸塩をＭｏ５０ｐｐｍより多い量で、即ちパルプの脱リグニン化で得た溶液中に含有されていたモリブデンの７５％より多い量を含有した。
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
水溶液からのモリブデン酸塩又はタングステン酸塩の回収法において、
（ａ）モリブデン酸塩又はタングステン酸塩を含有する水溶液を水に不溶性の陽イオン化された無機担体材料と２〜６の範囲のｐＨ値で接触させて、モリブデン酸塩又はタングステン酸塩が負荷された担体材料及びモリブデン酸塩又はタングステン酸塩が減少した水溶液を得る工程、
（ｂ）モリブデン酸塩又はタングステン酸塩が負荷された担体材料をモリブデン酸塩又はタングステン酸塩が減少した水溶液から分離する工程、
（ｃ）モリブデン酸塩又はタングステン酸塩が負荷された担体材料を水溶液と６〜１４の範囲のｐＨ値で接触させて、モリブデン酸塩又はタングステン酸塩が減少した担体材料及びモリブデン酸塩又はタングステン酸塩が負荷された水溶液を得る工程、及び
（ｄ）モリブデン酸塩又はタングステン酸塩が減少した担体材料をモリブデン酸塩又はタングステン酸塩が負荷された水溶液から分離する工程
を含み、その際、陽イオン化された無機担体材料がテトラアルキルアンモニウムイオン又は四級化されたアルカノールアミン脂肪酸エステルでイオン交換されたベントナイト、ヘクトライト又はアタプルガイトである、水溶液からのモリブデン酸塩又はタングステン酸塩の回収法。
【請求項２】
工程（ａ）でｐＨ値が３〜５の範囲、有利には３．５〜４の範囲であることを特徴とする、請求項１に記載の方法。
【請求項３】
工程（ｃ）でｐＨ値が８〜１２の範囲、有利には９〜１１の範囲であることを特徴とする、請求項１又は２に記載の方法。
【請求項４】
陽イオン化された無機担体材料がテトラアルキルアンモニウムイオン又は四級化されたアルカノールアミン脂肪酸エステルでイオン交換されたベントナイトであることを特徴とする、請求項１から３までのいずれか１項に記載の方法。
【請求項５】
陽イオン化された無機担体材料を、モリブデン酸塩又はタングステン酸塩を含有する水溶液との接触に際してモリブデン１質量部当たり担体材料１０〜１０００質量部の量又はタングステン１質量部当たり担体材料２００〜１００００質量部の量で使用することを特徴とする、請求項１から４までのいずれか１項に記載の方法。
【請求項６】
陽イオン化された無機担体材料を、モリブデン１質量部当たり担体材料５０〜５００質量部、有利には１００〜３００質量部の量で使用することを特徴とする、請求項５に記載の方法。
【請求項７】
陽イオン化された無機担体材料を、タングステン１質量部当たり担体材料１０００〜５０００質量部、有利には２０００〜３０００質量部の量で使用することを特徴とする、請求項５に記載の方法。
【請求項８】
工程（ａ）及び（ｂ）を、モリブデン酸塩又はタングステン酸塩を含有する水溶液を水に不溶性の陽イオン化された無機担体材料を含有する固定床中を通過させることによって行い、工程（ｃ）及び（ｄ）を、６〜１４の範囲のｐＨ値を有する水溶液を工程（ａ）及び（ｂ）でモリブデン酸塩又はタングステン酸塩が負荷された固定床中を通過させることによって行うことを特徴とする、請求項１から７までのいずれか１項に記載の方法。
【請求項９】
固定床が水に不溶性の陽イオン化された無機担体材料に加えて水に不溶性の充填剤を含有することを特徴とする、請求項８に記載の方法。
【請求項１０】
セルロースを水に不溶性の充填剤として使用することを特徴とする、請求項９に記載の方法。
【請求項１１】
水に不溶性の陽イオン化された無機担体材料及び水に不溶性の充填剤を質量比１０：１〜１：１００で使用することを特徴とする、請求項９又は１０に記載の方法。
【請求項１２】
少なくとも２個の並列に接続した固定床を使用し、そこで工程（ａ）及び（ｂ）と工程（ｃ）及び（ｄ）とを交互に行うことを特徴とする、請求項８から１１までのいずれか１項に記載の方法。
【請求項１３】
固定床を通るモリブデン酸塩又はタングステン酸塩を含有する水溶液の通過を並行に接続した固定床の間で切り替えることによって連続的に行うことを特徴とする、請求項１２に記載の方法。
【請求項１４】
付加的な工程でパルプを、各々乾燥パルプの質量に対して、過酸化水素０．１〜５質量％及びモリブデン酸塩の形でモリブデン１０〜１０００ｐｐｍ又はタングステン酸塩の形でタングステン２００〜１００００ｐｐｍを含有する水性混合物中で温度３０〜１００℃及び１〜７の範囲のｐＨ値で反応させ、パルプを水性混合物から分離し、その際生じた水溶液を工程（ａ）で水に不溶性の陽イオン化された無機担体材料と接触させ、工程（ｄ）で分離したモリブデン酸塩又はタングステン酸塩が負荷された水溶液をパルプと過酸化水素との反応の工程に戻すことを特徴とする、請求項１から１３までのいずれか１項に記載の方法。
【請求項１５】
パルプの反応で水性混合物が、乾燥パルプの質量に対して０．５〜４質量％、有利には１〜３質量％の過酸化酸素を含有することを特徴とする、請求項１４に記載の方法。
【請求項１６】
パルプの反応で水性混合物が、乾燥パルプの質量に対して１００〜７００ｐｐｍ、有利には２００〜６００ｐｐｍのモリブデンをモリブデン酸塩の形で含有することを特徴とする、請求項１４又は１５に記載の方法。
【請求項１７】
パルプの反応で水性混合物が、乾燥パルプの質量に対して５００〜５０００ｐｐｍ、有利には１５００〜３０００ｐｐｍのタングステンをタングステン酸塩の形で含有することを特徴とする、請求項１４又は１５に記載の方法。
【請求項１８】
パルプの反応を温度６０〜９５℃、有利には７５〜９５℃で行うことを特徴とする、請求項１４から１７までのいずれか１項に記載の方法。
【請求項１９】
パルプの反応をｐＨ値２〜６、有利には２．５〜５．５で行うことを特徴とする、請求項１４から１８までのいずれか１項に記載の方法。
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
水溶液からのモリブデン酸塩又はタングステン酸塩の回収法において、
（ａ）モリブデン酸塩又はタングステン酸塩を含有する水溶液を水に不溶性の陽イオン化された無機担体材料と２〜６の範囲のｐＨ値で接触させて、モリブデン酸塩又はタングステン酸塩が負荷された担体材料及びモリブデン酸塩又はタングステン酸塩が減少した水溶液を得る工程、
（ｂ）モリブデン酸塩又はタングステン酸塩が負荷された担体材料をモリブデン酸塩又はタングステン酸塩が減少した水溶液から分離する工程、
（ｃ）モリブデン酸塩又はタングステン酸塩が負荷された担体材料を水溶液と６〜１４の範囲のｐＨ値で接触させて、モリブデン酸塩又はタングステン酸塩が減少した担体材料及びモリブデン酸塩又はタングステン酸塩が負荷された水溶液を得る工程、及び
（ｄ）モリブデン酸塩又はタングステン酸塩が減少した担体材料をモリブデン酸塩又はタングステン酸塩が負荷された水溶液から分離する工程
を含み、その際、陽イオン化された無機担体材料がテトラアルキルアンモニウムイオン又は四級化されたアルカノールアミン脂肪酸エステルでイオン交換されたベントナイト、ヘクトライト又はアタプルガイトである、水溶液からのモリブデン酸塩又はタングステン酸塩の回収法。
【請求項２】
工程（ａ）でｐＨ値が３〜５の範囲であることを特徴とする、請求項１に記載の方法。
【請求項３】
工程（ｃ）でｐＨ値が８〜１２の範囲であることを特徴とする、請求項１又は２に記載の方法。
【請求項４】
陽イオン化された無機担体材料がテトラアルキルアンモニウムイオン又は四級化されたアルカノールアミン脂肪酸エステルでイオン交換されたベントナイトであることを特徴とする、請求項１から３までのいずれか１項に記載の方法。
【請求項５】
陽イオン化された無機担体材料を、モリブデン酸塩又はタングステン酸塩を含有する水溶液との接触に際してモリブデン１質量部当たり担体材料１０〜１０００質量部の量又はタングステン１質量部当たり担体材料２００〜１００００質量部の量で使用することを特徴とする、請求項１から４までのいずれか１項に記載の方法。
【請求項６】
陽イオン化された無機担体材料を、モリブデン１質量部当たり担体材料５０〜５００質量部の量で使用することを特徴とする、請求項５に記載の方法。
【請求項７】
陽イオン化された無機担体材料を、タングステン１質量部当たり担体材料１０００〜５０００質量部の量で使用することを特徴とする、請求項５に記載の方法。
【請求項８】
工程（ａ）及び（ｂ）を、モリブデン酸塩又はタングステン酸塩を含有する水溶液を水に不溶性の陽イオン化された無機担体材料を含有する固定床中を通過させることによって行い、工程（ｃ）及び（ｄ）を、６〜１４の範囲のｐＨ値を有する水溶液を工程（ａ）及び（ｂ）でモリブデン酸塩又はタングステン酸塩が負荷された固定床中を通過させることによって行うことを特徴とする、請求項１から７までのいずれか１項に記載の方法。
【請求項９】
固定床が水に不溶性の陽イオン化された無機担体材料に加えて水に不溶性の充填剤を含有することを特徴とする、請求項８に記載の方法。
【請求項１０】
セルロースを水に不溶性の充填剤として使用することを特徴とする、請求項９に記載の方法。
【請求項１１】
水に不溶性の陽イオン化された無機担体材料及び水に不溶性の充填剤を質量比１０：１〜１：１００で使用することを特徴とする、請求項９又は１０に記載の方法。
【請求項１２】
少なくとも２個の並列に接続した固定床を使用し、そこで工程（ａ）及び（ｂ）と工程（ｃ）及び（ｄ）とを交互に行うことを特徴とする、請求項８から１１までのいずれか１項に記載の方法。
【請求項１３】
固定床を通るモリブデン酸塩又はタングステン酸塩を含有する水溶液の通過を並列に接続した固定床の間で切り替えることによって連続的に行うことを特徴とする、請求項１２に記載の方法。
【請求項１４】
付加的な工程でパルプを、各々乾燥パルプの質量に対して、過酸化水素０．１〜５質量％及びモリブデン酸塩の形でモリブデン１０〜１０００ｐｐｍ又はタングステン酸塩の形でタングステン２００〜１００００ｐｐｍを含有する水性混合物中で温度３０〜１００℃及び１〜７の範囲のｐＨ値で反応させ、パルプを水性混合物から分離し、その際生じた水溶液を工程（ａ）で水に不溶性の陽イオン化された無機担体材料と接触させ、工程（ｄ）で分離したモリブデン酸塩又はタングステン酸塩が負荷された水溶液をパルプと過酸化水素との反応の工程に戻すことを特徴とする、請求項１から１３までのいずれか１項に記載の方法。
【請求項１５】
パルプの反応で水性混合物が、乾燥パルプの質量に対して０．５〜４質量％の過酸化酸素を含有することを特徴とする、請求項１４に記載の方法。
【請求項１６】
パルプの反応で水性混合物が、乾燥パルプの質量に対して１００〜７００ｐｐｍのモリブデンをモリブデン酸塩の形で含有することを特徴とする、請求項１４又は１５に記載の方法。
【請求項１７】
パルプの反応で水性混合物が、乾燥パルプの質量に対して５００〜５０００ｐｐｍのタングステンをタングステン酸塩の形で含有することを特徴とする、請求項１４又は１５に記載の方法。
【請求項１８】
パルプの反応を温度６０〜９５℃で行うことを特徴とする、請求項１４から１７までのいずれか１項に記載の方法。
【請求項１９】
パルプの反応をｐＨ値２〜６で行うことを特徴とする、請求項１４から１８までのいずれか１項に記載の方法。
【国際調査報告】
2011523396.tif 000004
2011523396.tif 000005
2011523396.tif 000006
2011523396.tif 000007
2011523396.tif 000008
2011523396.tif 000009